과산화수소를 10~30질량%, 4급 암모늄수산화물을 0.005~10질량%, 수산화칼륨을 0.005~5질량%, 아미노폴리메틸렌포스폰산을 0.000005~0.005질량% 및 물을 포함한 세정액으로 세정함으로써, 저유전율 층간절연막(4), 구리 혹은 구리합금 등의 배선재료(2), 배리어 메탈(1) 및 배리어 절연막(3)을 부식하는 일 없이, 하드마스크(5), 오가노실록산계 박막(6), 드라이에칭 잔사(8) 및 포토레지스트(7)를 제거할 수 있다. 또한, 본 발명의 바람직한 태양에 따르면, 세정액에 산을 첨가한 경우에도 구리배선의 데미지를 억제하고, 세정액에 티탄을 첨가한 경우에도 큰 과산화수소의 분해를 일으키지 않는다.
주어진 문장을 읽고 간략하게 요약해주세요.

문장: 
[ 발명의 명칭 ]
반도체소자용 세정액 및 이를 이용한 세정방법CLEANING LIQUID FOR SEMICONDUCTOR ELEMENTS AND CLEANING METHOD USING SAME
[ 기술분야 ]
본 발명은, 반도체 집적회로의 제조공정에 있어서 사용되는 세정제 및 이를 이용한 세정방법에 관한 것이다.  본 발명은, 특히, 배리어 메탈과, 구리배선 혹은 구리합금배선과, 저유전율 층간절연막을 갖는 기판 상에, 배리어 절연막, 저유전율 층간절연막, 하드마스크, 오가노실록산계 박막, 및 포토레지스트를 적층한 후, 이 포토레지스트에 선택적 노광 및 현상처리를 실시하고, 포토레지스트 패턴을 형성하고, 이어서, 이 포토레지스트 패턴을 마스크로 하여, 상기 오가노실록산계 박막, 하드마스크, 저유전율 층간절연막, 배리어 절연막에 드라이에칭처리를 실시한 반도체소자를 세정하여, 상기 저유전율 층간절연막, 구리배선, 배리어 메탈, 및 배리어 절연막의 데미지를 억제하면서, 상기 오가노실록산계 박막, 하드마스크, 드라이에칭 잔사 및 포토레지스트를 제거하는 세정액 및 이를 이용한 세정방법에 관한 것이다.
[ 배경기술 ]
고집적화된 반도체소자의 제조는, 통상, 실리콘웨이퍼 등의 소자 상에, 도전용 배선소재가 되는 금속막 등의 도전박막이나, 도전박막간의 절연을 행하는 목적으로 하는 층간절연막을 형성한 후, 그 표면에 포토레지스트를 균질하게 도포하여 감광층을 마련하고, 이것에 선택적 노광 및 현상처리를 실시하여 원하는 레지스트 패턴을 작성한다.  이어서 이 레지스트 패턴을 마스크로 하여 층간절연막에 드라이에칭 처리를 실시함으로써 이 박막에 원하는 패턴을 형성한다.  그리고, 레지스트 패턴 및 드라이에칭 처리에 의해 발생한 잔사물(이하, 「드라이에칭 잔사」라고 함)을 산소 플라즈마에 의한 애싱이나 세정액 등에 의해 완전히 제거한다는 일련의 공정이 일반적으로 취해지고 있다.최근, 디자인룰의 미세화가 진행되고, 신호전송지연이 고속도 연산처리의 한계를 지배하게 되었다.  이 때문에, 도전용 배선소재가 알루미늄에서, 전기저항이 보다 낮은 구리로 이행하고, 그에 수반하여, 층간절연막은 실리콘 산화막에서 저유전율 층간절연막(비유전율이 3보다 작은 막.  이하, 「저유전율 층간절연막」이라고 함)으로의 이행이 진행되고 있다.  또한, 구리가 층간절연막으로 확산하는 것을 방지하기 위하여, 구리는 탄탈이나 질화탄탈 등의 금속(이하, 「배리어 메탈」이라고 함)과 질화실리콘이나 탄화실리콘 등의 절연막(이하, 「배리어 절연막」이라고 함)으로 덮인다.  또한, 포토레지스트와 층간절연막의 사이에 하지소자의 요철이나 홈 등의 갭에 충전하여 평탄화하는 기능이나, 소자로부터 반사된 방사선을 흡수하는 기능, 및 드라이에칭시에 층간절연막의 형상을 유지하여 정밀미세가공하기 쉽게 하는 기능을 갖는 막이 사용되게 되었다.  이러한 막에는, 예를 들어, 광흡수 화합물을 포함한 오가노실록산 박막(이하, 「오가노실록산계 박막」이라고 함)이 있다.  또한, 0.2μm 이하의 패턴을 형성하는 경우, 막두께 1μm의 레지스트로는 패턴의 애스펙트비(레지스트 막두께를 레지스트 선폭으로 나눈 비)가 과도하게 커져, 패턴이 도괴(倒壞)하는 등의 문제가 발생하고 있다.  이를 해결하기 위하여, 실제로 형성하고자 하는 패턴막과 레지스트막의 사이에 Ti계나 Si계의 막(이하, 「하드마스크」라고 함)을 삽입하고, 일단 레지스트 패턴을 하드마스크에 드라이에칭으로 전사하고, 그 후, 이 하드마스크를 에칭마스크로 하여, 드라이에칭에 의해 실제로 형성하고자 하는 막에 패턴을 전사하는 하드마스크법이 사용되는 경우가 있다.  이 방법은, 하드마스크를 에칭할 때의 가스와 실제로 형성하고자 하는 막을 에칭할 때의 가스를 바꿀 수 있고, 하드마스크를 에칭할 때는 레지스트와의 선택비가 취해지며, 실제의 막을 에칭할 때는 하드마스크와의 선택비가 취해지는 가스를 선택할 수 있으므로, 얇은 레지스트로, 패턴을 형성할 수 있다고 하는 이점이 있다.그러나, 하드마스크나 오가노실록산계 박막, 포토레지스트를 산소 플라즈마에 의해 제거하는 경우, 오가노실록산계 박막 하에 존재하는 저유전율 층간절연막이, 산소 플라즈마 등에 노출되어 데미지를 입을 우려가 있다.  예를 들어, 비아 퍼스트 듀얼 다마신 프로세스에 의한 패턴형성에서는, 비아부에 충전된 오가노실록산계 박막을 산소 플라즈마로 제거할 때에 비아부 주변의 저유전율 층간절연막이 데미지를 입은 결과, 전기특성이 현저하게 열화된다고 하는 문제가 발생하고 있다.  한편, 하드마스크나 오가노실록산계 박막의 제거공정에서는 드라이에칭 잔사가 웨이퍼에 부착되므로, 동시에 드라이에칭 잔사도 제거해야 한다.  따라서, 저유전율 층간절연막이 사용되는 반도체소자 제조에 있어서는, 저유전율 층간절연막, 구리, 배리어 메탈 및 배리어 절연막의 데미지를 억제하면서, 산소 플라즈마 공정과 동일한 정도로 하드마스크나 오가노실록산계 박막, 포토레지스트를 제거하고, 동시에 드라이에칭 잔사도 제거하는 방법이 요구되고 있다.최근, 드라이에칭에서는 플루오로카본계의 가스가 일반적으로 사용되고 있기 때문에, 드라이에칭 잔사에는 불소가 함유되어 있다.  이 때문에, 드라이에칭 잔사의 제거과정에서, 세정액에 불소가 혼입된다.  불소는 특히 pH가 산성이 된 경우에 저유전율 층간절연막과 구리에 심각한 데미지를 준다.  그런데, 세정액의 pH가 산성이 아닌 경우에도, 드라이에칭 잔사를 제거한 후의 세정액을 이용하여 반도체소자를 세정한 결과, 저유전율 층간절연막과 구리에 심각한 데미지가 관찰된 경우가 있었다.  이 데미지의 원인은 분명하지 않지만, Si나 O를 포함한 저유전율 층간절연막을 플루오로카본계의 가스로 드라이에칭될 때, SiO2를 HF로 용해한 경우와 마찬가지로, 드라이에칭 잔사의 일부는 H2SiF6과 같은 산이 된다고 예상된다.  드라이에칭가스의 영향으로 반도체소자 상에는 불소도 존재하기 때문에, 세정액으로 세정하고 있는 도중에 국소적으로 불산이 형성되어, 저유전율 층간절연막과 구리의 데미지를 일으킨다고 생각되고 있다.  따라서, 드라이에칭 잔사가 세정액에 혼입된 경우에도 저유전율 층간절연막과 구리에 데미지를 주는 일 없이 반도체소자를 세정하는 방법이 요구되고 있다.하드마스크로서 티탄 또는 질화티탄이 이용되는 경우가 있다.  이 경우, 하드마스크를 세정액으로 제거하면, 세정액에 티탄이 혼입된다.  과산화산소를 포함하고 있는 세정액의 경우, 티탄이 혼입되면 과산화수소의 분해가 가속되어 세정액의 보존안정성이 악화되기 때문에, 세정액에 혼입되는 티탄에 의한 과산화수소의 분해를 억제하는 방법이 요구되고 있다.특허문헌 1에는, 과산화수소와 아미노폴리메틸렌포스폰류와 수산화칼륨 및 물을 포함한 세정액에 의한 반도체소자의 세정방법이 제안되어 있다.특허문헌 2에는, 과산화수소, 수산화4급 암모늄 및 텅스텐의 방식제를 함유하고 pH가 7 이상 10 이하인 배선기판의 처리액으로서, 텅스텐의 방식제가 4급 암모늄 및 그 염, 4급 피리디늄 및 그 염, 4급 비피리디늄 및 그 염, 그리고 4급 이미다졸륨 및 그 염으로 이루어진 군으로부터 선택되는 적어도 1종인 것을 특징으로 하는 세정액이 제안되어 있다.특허문헌 3에는, 10~40질량%의 과산화수소와, 테트라알킬암모늄하이드로옥사이드를 함유하고, 25℃에 있어서의 pH가 6.0~8.2인 질화티탄 제거액이 제안되어 있다.특허문헌 4에는, 산화제, 금속에칭제, 및 계면활성제를 포함하고, pH가 10~14인 반도체디바이스용 세정제가 제안되어 있다.특허문헌 5에는, 티탄착체 화합물을 주된 촉매로서 제조된 폴리에스테르가 제안되어 있고, 이 티탄착체 화합물의 킬레이트제로서 하이드록시 다가카르본산 및/또는 함질소 다가카르본산을 들고 있다.
[ 선행기술문헌 ]

[ 특허문헌 ]
WO2008/114616일본특허공개 2008-285508호 공보일본특허공개 2010-10273호 공보일본특허공개 2009-231354호 공보일본특허공개 2007-211035호 공보
[ 발명의 개요 ]

[ 해결하려는 과제 ]
그러나, 특허문헌 1~5에서는 하드마스크, 오가노실록산계 박막, 포토레지스트, 및 드라이에칭 잔사를 충분히 제거할 수 없거나, 세정액에 산이 혼입된 경우, 구리에 대한 데미지를 충분히 억제할 수 없다는 문제점을 갖고 있었다.  또한, 티탄이 세정액에 혼입된 경우의 과산화수소의 분해가 크다는 등의 문제점을 갖고 있었다(후술하는 비교예 1~5를 참조).본 발명은, 상기 종래에 있어서의 문제를 감안하여, 저유전율 층간절연막, 구리배선, 배리어 메탈, 및 배리어 절연막의 데미지를 억제하면서, 오가노실록산계 박막, 하드마스크, 드라이에칭 잔사 및 포토레지스트를 제거하는 세정액 및 이를 이용한 세정방법을 제공하는 것을 과제로 한다.  또한, 본 발명은, 세정액에 산을 첨가한 경우에도 구리배선의 데미지를 억제하고, 세정액에 티탄을 첨가한 경우에도 큰 과산화수소의 분해를 일으키지 않는 세정액 및 이를 이용한 세정방법을 제공하는 것을 과제로 한다.
[ 과제의 해결 수단 ]
본 발명은, 이하의 태양을 포함하는 것이다.003c#1003e# 배리어 메탈과, 구리배선 혹은 구리합금배선과, 저유전율 층간절연막을 갖는 기판 상에, 배리어 절연막, 저유전율 층간절연막, 하드마스크, 오가노실록산계 박막, 및 포토레지스트를 차례로 적층한 후, 이 포토레지스트에 선택적 노광 및 현상처리를 실시하고, 포토레지스트 패턴을 형성하고, 이어서, 이 포토레지스트 패턴을 마스크로 하여, 상기 오가노실록산계 박막, 하드마스크, 저유전율 층간절연막 및 배리어 절연막에 드라이에칭처리를 실시한 반도체소자를 세정하여, 상기 오가노실록산계 박막, 하드마스크, 드라이에칭 잔사 및 포토레지스트를 제거하는 세정액으로서, 과산화수소를 10~30질량%, 4급 암모늄수산화물을 0.005~10질량%, 수산화칼륨을 0.005~5질량%, 아미노폴리메틸렌포스폰산을 0.000005~0.005질량% 및 물을 포함한 세정액이다.003c#2003e# 상기 하드마스크가 질화티탄 또는 티탄을 함유하는 상기 003c#1003e#에 기재된 세정액이다.003c#3003e# 상기 4급 암모늄수산화물이, 수산화테트라메틸암모늄, 수산화테트라에틸암모늄, 수산화테트라프로필암모늄, 수산화테트라부틸암모늄 및 수산화벤질트리메틸암모늄으로 이루어진 군으로부터 선택되는 적어도 1종 이상인 상기 003c#1003e# 또는 003c#2003e#에 기재된 세정액이다.003c#4003e# 상기 아미노폴리메틸렌포스폰산이, 아미노트리(메틸렌포스폰산), 에틸렌디아민테트라(메틸렌포스폰산), 디에틸렌트리아민펜타(메틸렌포스폰산) 및 1,2-프로필렌디아민테트라(메틸렌포스폰산)로 이루어진 군으로부터 선택되는 적어도 1종 이상인 상기 003c#1003e#~003c#3003e# 중 어느 하나에 기재된 세정액이다.003c#5003e# 나트륨농도가 0.1ppm 이하인 상기 003c#1003e#~003c#4003e# 중 어느 하나에 기재된 세정액이다.003c#6003e# 배리어 메탈과, 구리배선 혹은 구리합금배선과, 저유전율 층간절연막을 갖는 기판 상에, 배리어 절연막, 저유전율 층간절연막, 하드마스크, 오가노실록산계 박막, 및 포토레지스트를 적층한 후, 이 포토레지스트에 선택적 노광 및 현상처리를 실시하고, 포토레지스트 패턴을 형성하고, 이어서, 이 포토레지스트 패턴을 마스크로 하여, 상기 오가노실록산계 박막, 하드마스크, 저유전율 층간절연막 및 배리어 절연막에 드라이에칭처리를 실시한 반도체소자에, 과산화수소를 10~30질량%, 4급 암모늄수산화물을 0.005~10질량%, 수산화칼륨을 0.005~5질량%, 아미노폴리메틸렌포스폰산을 0.000005~0.005질량% 및 물을 포함한 세정액을 이용하여, 상기 하드마스크, 오가노실록산계 박막, 드라이에칭 잔사 및 포토레지스트를 제거하는 것을 특징으로 하는 반도체소자의 세정방법이다.003c#7003e# 상기 하드마스크가 질화티탄 또는 티탄을 함유하는 상기 003c#6003e#에 기재된 세정방법이다.003c#8003e# 상기 4급 암모늄수산화물이, 수산화테트라메틸암모늄, 수산화테트라에틸암모늄, 수산화테트라프로필암모늄, 수산화테트라부틸암모늄 및 수산화벤질트리메틸암모늄으로 이루어진 군으로부터 선택되는 적어도 1종 이상인 상기 003c#6003e# 또는 003c#7003e#에 기재된 세정방법이다.003c#9003e# 상기 아미노폴리메틸렌포스폰산이, 아미노트리(메틸렌포스폰산), 에틸렌디아민테트라(메틸렌포스폰산), 디에틸렌트리아민펜타(메틸렌포스폰산) 및 1,2-프로필렌디아민테트라(메틸렌포스폰산)로 이루어진 군으로부터 선택되는 적어도 1종 이상인 상기 003c#6003e#~003c#8003e# 중 어느 하나에 기재된 세정방법이다.003c#10003e# 나트륨함유량이 0.1ppm 이하인 상기 003c#6003e#~003c#9003e# 중 어느 하나에 기재된 세정방법이다.
[ 발명의 효과 ]
본 발명의 바람직한 태양에 따르면, 저유전율 층간절연막, 구리배선, 배리어 메탈, 및 배리어 절연막의 데미지를 억제하면서, 하드마스크, 오가노실록산계 박막, 드라이에칭 잔사 및 포토레지스트를 제거하는 세정액 및 이를 이용한 세정방법을 제공할 수 있다.  또한, 본 발명의 바람직한 태양에 따르면, 세정액에 산을 첨가한 경우에도 구리배선의 데미지를 억제하고, 세정액에 티탄을 첨가한 경우에도 큰 과산화수소의 분해를 일으키지 않는 세정액 및 이를 이용한 세정방법을 제공하는 것이 가능해지며, 고정도, 고품질의 반도체소자를 수율 좋게 제조할 수 있다.
[ 도면의 간단한 설명 ]
도 1은, 배리어 메탈, 구리배선 혹은 구리합금배선, 배리어 절연막, 저유전율 층간절연막, 하드마스크, 오가노실록산계 박막, 드라이에칭 잔사 및 포토레지스트를 포함한 반도체소자의 개략단면도이다.
[ 발명을 실시하기 위한 구체적인 내용 ]
이하, 본 발명에 대하여 실시형태 및 예시물 등을 나타내어 상세하게 설명하는데, 본 발명은 이하에 나타낸 실시형태 및 예시물 등에 한정되는 것이 아니고, 본 발명의 요지를 일탈하지 않는 범위에 있어서 임의로 변경하여 실시할 수 있다.본 발명의 세정액은, 과산화수소를 10~30질량%, 4급 암모늄수산화물을 0.005~10질량%, 수산화칼륨을 0.005~5질량%, 아미노폴리메틸렌포스폰산을 0.000005~0.005질량% 및 물을 포함한다.  이하, 각 성분에 대하여 상세하게 설명한다.본 발명에 사용되는 과산화수소의 농도범위는, 10~30질량%, 바람직하게는 13~25질량%이고, 특히 바람직하게는 15~20질량%이다.  10~30질량%이면 효과적으로 하드마스크, 오가노실록산계 박막, 드라이에칭 잔사 및 포토레지스트를 제거할 수 있다.본 발명에 사용되는 4급 암모늄수산화물의 구체예로는, 예를 들어, 수산화테트라메틸암모늄, 수산화테트라에틸암모늄, 수산화테트라프로필암모늄, 수산화테트라부틸암모늄, 수산화벤질트리메틸암모늄 등을 들 수 있다.  이들 4급 암모늄수산화물은, 단독 또는 2종류 이상을 조합하여 배합할 수 있다.본 발명에 사용되는 상기 4급 암모늄수산화물의 농도범위는, 0.005~10질량%, 바람직하게는 0.01~8질량%이고, 특히 바람직하게는 0.05~5질량%이다.  0.005~10질량%의 범위내이면, 저유전율 층간절연막 및 구리배선의 데미지를 억제하면서, 하드마스크, 오가노실록산계 박막, 드라이에칭 잔사 및 포토레지스트의 제거를 효과적으로 행하는 것이 가능하며, 세정액에 산을 첨가한 경우에도 구리배선의 데미지를 억제하고, 세정액에 티탄을 첨가한 경우에도 큰 과산화수소의 분해를 일으키지 않는다.본 발명에 사용되는 수산화칼륨의 농도범위는, 0.005~5질량%, 바람직하게는 0.01~3질량%이고, 특히 바람직하게는 0.02~1질량%이다.  0.005~5질량%의 범위내이면, 저유전율 층간절연막 및 구리배선의 데미지를 억제하면서, 하드마스크, 오가노실록산계 박막, 드라이에칭 잔사 및 포토레지스트의 제거를 효과적으로 행할 수 있다.본 발명에 사용되는 아미노폴리메틸렌포스폰산의 예로는, 예를 들어, 아미노트리(메틸렌포스폰산), 에틸렌디아민테트라(메틸렌포스폰산), 디에틸렌트리아민펜타(메틸렌포스폰산), 1,2-프로필렌디아민테트라(메틸렌포스폰산) 등을 들 수 있다.  이들 아미노폴리메틸렌포스폰산은, 단독 또는 2종류 이상을 조합하여 배합할 수 있다.본 발명에 사용되는 상기 아미노폴리메틸렌포스폰산의 농도범위는, 0.000005~0.005질량%이며, 바람직하게는 0.00001~0.003질량%이며, 특히 바람직하게는 0.0001~0.003질량%이다.  0.000005~0.005질량%의 범위내이면, 구리배선의 데미지를 억제할 수 있다.본 발명의 세정액에 있어서, 특히 바람직한 조합은, 과산화수소를 15~20질량%, 4급 암모늄수산화물을 0.01~8질량%, 수산화칼륨을 0.02~1질량%, 아미노폴리메틸렌포스폰산을 0.00001~0.003질량% 함유한다.본 발명의 세정액에 포함되는 불순물로서의 나트륨농도는, 질량으로서 0.1ppm 이하인 것이 바람직하고, 0.05ppm 이하인 것이 보다 바람직하고, 0.03ppm 이하인 것이 더욱 바람직하다.  또한, 상기 수산화칼륨 중에서 나트륨은 불가피 불순물이기 때문에, 실제상으로는 세정용 조성물 중에 0.001ppm 정도는 포함된다.  0.1ppm보다 많은 나트륨이 포함되면, 제조되는 반도체의 특성이 저하될 우려가 있다.본 발명의 세정액을 사용하는 하드마스크로 하여, 예를 들어 질화티탄 또는 티탄을 사용할 수 있다.본 발명의 세정액에는, 필요에 따라 본 발명의 목적를 저해하지 않는 범위에서 종래부터 반도체용 세정액에 사용되고 있는 첨가제를 배합할 수도 있다.예를 들어, 첨가제로서, 계면활성제, 소포제 등을 첨가할 수 있다.본 발명의 세정액을 사용하는 온도는 20~80℃, 바람직하게는 25~70℃의 범위이며, 에칭의 조건이나 사용되는 반도체 기체에 의해 적절히 선택하면 된다.  본 발명의 세정방법은, 필요에 따라 초음파를 병용할 수 있다.본 발명의 세정액을 사용하는 시간은 0.3~20분, 바람직하게는 0.5~10분의 범위이며, 에칭의 조건이나 사용되는 반도체기체에 의해 적절히 선택하면 된다.본 발명의 세정액을 사용한 후의 린스액으로는, 알코올과 같은 유기용제를 사용할 수도 있지만, 물로 린스하는 것만으로도 충분하다.본 발명을 적용할 수 있는 반도체소자 및 표시소자는, 실리콘, 비정질실리콘, 폴리실리콘, 유리 등의 기판 재료; 산화실리콘, 질화실리콘, 탄화실리콘 및 이들의 유도체 등의 절연재료; 탄탈, 질화탄탈, 루테늄, 산화루테늄 등의 배리어 재료; 구리, 구리합금 등의 배선 재료; 갈륨-비소, 갈륨-인, 인듐-인, 인듐-갈륨-비소, 인듐-알루미늄-비소 등의 화합물 반도체; 크롬 산화물 등의 산화물 반도체 등을 포함한다.일반적으로 저유전율 층간절연막으로서, 하이드록시실세스퀴옥산(HSQ)계나 메틸실세스퀴옥산(MSQ)계의 OCD(상품명, Tokyo Ohka Kogyo Co., Ltd.제), 탄소도프산화실리콘(SiOC)계의 Black Diamond(상품명, Applied Materials사제), Aurora(상품명, ASM International사제), Coral(상품명, Novellus Systems사제), 무기계의 Orion(상품명, Trikon Tencnlogies사제)이 사용된다.  저유전율 층간절연막은 이들에 한정되는 것은 아니다.일반적으로 배리어 메탈로서, 탄탈, 질화탄탈, 루테늄, 망간, 마그네슘, 코발트 그리고 이들 산화물이 사용된다.  배리어 메탈은 이들에 한정되는 것은 아니다.일반적으로 배리어 절연막으로서, 질화실리콘, 탄화실리콘, 질화탄화실리콘이 사용된다.  배리어 절연막은 이들에 한정되는 것은 아니다.실시예이어서 실시예 및 비교예에 의해 본 발명을 더욱 구체적으로 설명한다.  단, 본 발명은 이들 실시예에 의해 제한되는 것은 전혀 아니다.003c#재질의 제거상태와 데미지의 평가방법 및 평가기기003e#재질의 제거상태와 데미지의 평가는 SEM 관찰로 행하였다.  SEM장치는, Hitachi High-Technologies Corporation제, 초고분해능 전계방출형 주사전자현미경 SU9000을 이용하였다.003c#산을 첨가한 세정액의 조제방법과 산을 첨가한 세정액으로 세정한 경우의 구리의 데미지의 평가방법003e#산을 첨가한 세정액은, 세정액에 10질량% 불산수용액을 질량으로 100:2의 비율로 혼합하여 조제하였다.  불산을 첨가한 세정액에, 구리배선을 갖는 반도체소자를 소정의 온도와 소정의 시간, 침지하고, 구리의 데미지를 SEM 관찰하였다.003c#티탄을 첨가한 세정액의 과산화수소의 분해율003e#세정액과 티탄분말을 질량으로 100:0.005의 비율로 혼합한 조성물을 60℃의 항온수조에서 4시간 가열하였다.  가열전후의 과산화수소 농도를 전위차 적정법(과망간산칼륨 사용)으로 측정하고, 조성물의 과산화수소 분해율을 이하의 계산식에 의해 산출하였다.과산화수소 분해율%=100-100×(가열후 세정액 중량×가열후 과산화수소 농도)/(가열전 세정액 중량×가열전 과산화수소 농도)판정:I. 오가노실록산계 박막(6)의 제거상태 A: 오가노실록산계 박막이 완전히 제거되었다. B: 오가노실록산계 박막이 거의 제거되었다. C: 오가노실록산계 박막이 제거되지 않았다. A, B를 합격으로 하였다.II. 드라이에칭 잔사(8)의 제거상태 A: 드라이에칭 잔사가 완전히 제거되었다. B: 드라이에칭 잔사가 거의 제거되었다. C: 드라이에칭 잔사가 제거되지 않았다. A, B를 합격으로 하였다.III. 변질 포토레지스트(7)의 제거상태 A: 포토레지스트가 완전히 제거되었다. B: 포토레지스트가 거의 제거되었다. C: 포토레지스트가 제거되지 않았다. A, B를 합격으로 하였다.IV. 티탄계 하드마스크(5)의 제거상태 A: 하드마스크가 완전히 제거되었다. B: 하드마스크가 거의 제거되었다. C: 하드마스크가 제거되지 않았다. A, B를 합격으로 하였다.V. 구리(2)의 데미지 A: 세정전에 비해 구리에 변화가 보이지 않았다. B: 구리 표면에 약간 거칠어짐(荒れ)이 보였다. C: 구리에 큰 구멍이 보였다. A, B를 합격으로 하였다.VI. 저유전율 층간절연막(4)의 데미지 A: 세정전에 비해 저유전율 층간절연막에 변화가 보이지 않았다. B: 저유전율 층간절연막이 약간 패여 있었다. C: 저유전율 층간절연막이 크게 패여 있었다. A, B를 합격으로 하였다.VII. 산을 첨가한 세정액으로 세정한 경우의 구리(2)의 데미지 A: 세정전에 비해 구리에 변화가 보이지 않았다. B: 구리 표면에 약간 거칠어짐이 보였다. C: 구리에 큰 구멍이 보였다. A, B를 합격으로 하였다.VIII. 티탄을 첨가한 세정액의 과산화수소의 안정성 A: 과산화수소 분해율이 20% 미만이었다. B: 과산화수소 분해율이 20~30%였다. C: 과산화수소 분해율이 30%보다 컸다. -: 가열전부터 과산화수소를 포함하지 않기 때문에, 평가를 하지 않았다. A, B를 합격으로 하였다.(실시예 1~22)시험에는, 도 1에 나타낸 바와 같은 배선구조의 단면을 갖는 반도체소자를 사용하였다.  TiN인 하드마스크(5), 오가노실록산계 박막(6), 드라이에칭 잔사(8) 및 포토레지스트(7)를 제거하기 위하여, 표 1에 기재한 세정액에 표 2에 나타낸 온도, 시간으로 침지하고, 그 후, 초순수에 의한 린스, 건조질소가스 분사에 의한 건조를 행하였다.  세정후의 반도체소자를 SEM으로 관찰함으로써, 하드마스크(5), 오가노실록산계 박막(6), 드라이에칭 잔사(8) 및 포토레지스트(7)의 제거상태와, 구리(2), 배리어 메탈(1)인 탄탈(Ta)/질화탄탈(TaN), 배리어 절연막(3)인 탄화실리콘, 및 저유전율 층간절연막(4)인 탄소도프 산화실리콘의 데미지를 판단하였다.  또한, 표 1에 기재한 세정액에 산을 첨가한 세정액으로도 표 2에 나타낸 온도, 시간으로 침지하고, 그 후, 초순수에 의한 린스, 건조질소가스 분사에 의한 건조를 행하고, 세정후의 반도체소자를 SEM으로 관찰함으로써, 구리의 데미지를 관찰하였다.  또한, 세정액에 티탄을 첨가한 경우의 과산화수소의 안정성도 조사하였다.표 2에 나타낸 본 발명의 세정액을 적용한 실시예 1~22에 있어서는, 구리(2) 및 저유전율 층간절연막(4)의 데미지를 방지하면서, 하드마스크(5), 오가노실록산계 박막(6), 드라이에칭 잔사(8) 및 포토레지스트(7)를 완전히 제거하고 있는 것을 알 수 있다.  모든 실시예에서 배리어 메탈(1), 및 배리어 절연막(3)의 데미지는 관찰되지 않았다.  또한, 산을 첨가한 세정액을 이용한 경우에도 구리(2)에 데미지는 관찰되지 않았다.  세정액에 티탄을 첨가한 경우, 과산화수소의 분해는 30% 이하였다.  표 1에 나타낸 세정액의 나트륨 농도는 모두 0.1ppm 이하였다.(비교예 1)특허문헌 1에 기재된, 과산화수소 15질량%, 수산화칼륨 0.02질량%, 1,2-프로필렌디아민테트라(메틸렌포스폰산) 0.0005질량%, 및 물 84.9795질량%를 포함한 수용액(표 3의 세정액(3A))을 이용하여, 도 1에 나타낸 반도체소자를 세정하였다.  표 4에 세정조건과 평가결과를 나타냈다.  하드마스크(5), 오가노실록산계 박막(6), 드라이에칭 잔사(8) 및 포토레지스트(7)는 제거되었다.  저유전율 층간절연막(4) 및 구리(2)에 데미지는 관찰되지 않았다.  그러나, 산을 첨가한 세정액을 이용한 경우는 구리(2)에 데미지가 관찰되고, 세정액에 티탄을 첨가한 경우에는 과산화수소의 분해가 컸다.(비교예 2)특허문헌 2에 기재된, 과산화수소 15질량%, 수산화벤질트리메틸암모늄 0.45질량%, 벤잘코늄클로라이드 0.01질량%, 및 물 84.54질량%를 포함하는 수용액(표 3의 세정액(3B))을 이용하여, 도 1에 나타낸 반도체소자를 세정하였다.  표 4에 세정조건과 평가결과를 나타냈다.  하드마스크(5)는 제거되었지만, 오가노실록산계 박막(6), 드라이에칭 잔사(8) 및 포토레지스트(7)를 제거하지 못하였다.  저유전율 층간절연막(4) 및 구리(2)에 데미지는 관찰되지 않았다.  산을 첨가한 세정액을 이용한 경우에도 구리(2)에 데미지는 관찰되지 않았다.  세정액에 티탄을 첨가한 경우에도 과산화수소의 분해는 작았다.(비교예 3)특허문헌 3에 기재된, 과산화수소 28.4질량%, 수산화테트라메틸암모늄 1.7질량%, 에틸렌디아민사아세트산 1.4질량%, 및 물 68.5질량%를 포함한 수용액(표 3의 세정액(3C))을 이용하여, 도 1에 나타낸 반도체소자를 세정하였다.  표 4에 세정조건과 평가결과를 나타냈다.  하드마스크(5)는 제거되었지만, 오가노실록산계 박막(6), 드라이에칭 잔사(8) 및 포토레지스트(7)를 제거하지 못하였다.  저유전율 층간절연막(4)의 데미지는 관찰되었지만, 구리(2)에 데미지가 관찰되었다.  또한, 산을 첨가한 세정액을 이용한 경우는 구리(2)에 데미지가 관찰되고, 세정액에 티탄을 첨가한 경우에는 과산화수소의 분해가 컸다.(비교예 4)특허문헌 4에 기재된, 과산화수소 0.2질량%, 수산화테트라메틸암모늄 0.4질량%, 수산화칼륨 0.1질량%, 오르토과요오드산 0.2질량%, 디에틸렌트리아민 0.02질량%, 에멀겐 A-90 0.1질량%, 세틸트리메틸암모늄클로라이드 0.01질량%, 라우릴피리디늄클로라이드 0.05질량%, 트리메틸불화암모늄 0.5질량%, 및 물 98.42질량%를 포함한 수용액(표 3의 세정액(3D))을 이용하여, 도 1에 나타낸 반도체소자를 세정하였다.  표 4에 세정조건과 평가결과를 나타냈다.  하드마스크(5), 오가노실록산계 박막(6), 드라이에칭 잔사(8) 및 포토레지스트(7)를 제거하지 못하였다.  저유전율 층간절연막(4)과 구리(2)에 데미지가 관찰되었다.  산을 첨가한 세정액을 이용한 경우, 구리(2)에 데미지가 관찰되었다.  세정액에 티탄을 첨가한 경우, 과산화수소의 분해는 작았다.(비교예 5)4급 암모늄수산화물 대신에, 특허문헌 5에 기재된 티탄과 착체화합물을 형성하는 킬레이트제인 하이드록시 다가카르본산을, 과산화수소, 수산화칼륨, 아미노폴리메틸렌포스폰산 및 물에 첨가한 세정액(표 3의 세정액(3E))을 이용하여, 도 1에 나타낸 반도체소자를 세정하였다.  표 4에 세정조건과 평가결과를 나타냈다.  하드마스크(5), 오가노실록산계 박막(6), 드라이에칭 잔사(8) 및 포토레지스트(7)는 거의 제거되었다.  저유전율 층간절연막(4)의 데미지는 관찰되었지만, 구리(2)에 데미지가 관찰되었다.  산을 첨가한 세정액을 이용한 경우, 구리(2)에 데미지가 관찰되었다.  세정액에 티탄을 첨가한 경우, 과산화수소의 분해는 그다지 크지 않았다.  따라서, 하이드록시 다가카르본산은, 과산화수소, 수산화칼륨, 아미노폴리메틸렌포스폰산 및 물과 조합하는 세정액에 산을 첨가한 경우에도 구리배선에 데미지를 주었다.특허문헌 1~5에 기재된 세정액(비교예 1~5)은, 배리어 메탈, 저유전율 층간절연막, 및 구리배선의 데미지를 억제하면서, 하드마스크, 오가노실록산계 박막, 드라이에칭 잔사 및 포토레지스트를 제거하는 세정액으로서, 세정이 불충분하거나, 구리배선의 데미지가 있거나, 세정액의 안정성이 나쁘거나 하여, 사용하지 못하는 것을 알았다(표 4).(비교예 6)과산화수소 17질량%, 수산화테트라메틸암모늄 0.5질량%, 수산화칼륨 0.2질량%, 및 물 82.3질량%를 포함한 수용액(표 3의 세정액(3F))을 이용하여, 도 1에 나타낸 반도체소자를 세정하였다.  표 4에 세정조건과 평가결과를 나타냈다.  하드마스크(5), 오가노실록산계 박막(6), 드라이에칭 잔사(8) 및 포토레지스트(7)는 제거되었다.  저유전율 층간절연막(4) 및 구리(2)의 데미지는 관찰되지 않았다.  산을 첨가한 세정액을 이용한 경우에도 구리(2)에 데미지는 관찰되지 않았다.  그러나, 세정액에 티탄을 첨가한 경우, 과산화수소의 분해가 컸다.(비교예 7)과산화수소 17질량%, 수산화테트라메틸암모늄 0.5질량%, 디에틸렌트리아민펜타(메틸렌포스폰산) 0.0005질량%, 및 물 82.4995질량%를 포함한 수용액(표 3의 세정액(3G))을 이용하여, 도 1에 나타낸 반도체소자를 세정하였다.  표 4에 세정조건과 평가결과를 나타냈다.  하드마스크(5)는 제거되었지만, 오가노실록산계 박막(6), 드라이에칭 잔사(8) 및 포토레지스트(7)는 제거되지 않았다.(비교예 8)과산화수소 17질량%, 수산화칼륨 0.2질량%, 디에틸렌트리아민펜타(메틸렌포스폰산) 0.0005질량%, 및 물 82.7995질량%를 포함한 수용액(표 3의 세정액(3H))을 이용하여, 도 1에 나타낸 반도체소자를 세정하였다.  표 4에 세정조건과 평가결과를 나타냈다.  하드마스크(5), 오가노실록산계 박막(6), 드라이에칭 잔사(8) 및 포토레지스트(7)는 제거되었다.  저유전율 층간절연막(4) 및 구리(2)에 데미지는 관찰되지 않았다.  그러나, 산을 첨가한 세정액을 이용한 경우는 구리(2)에 데미지가 관찰되고, 세정액에 티탄을 첨가한 경우에는 과산화수소의 분해가 컸다.(비교예 9)수산화테트라메틸암모늄 0.5질량%, 수산화칼륨 0.2질량%, 디에틸렌트리아민펜타(메틸렌포스폰산) 0.0005질량%, 및 물 99.2995질량%를 포함한 수용액(표 3의 세정액(3I))을 이용하여, 도 1에 나타낸 반도체소자를 세정하였다.  표 4에 세정조건과 평가결과를 나타냈다.  하드마스크(5), 오가노실록산계 박막(6), 드라이에칭 잔사(8) 및 포토레지스트(7)는 제거되지 않았다.  저유전율 층간절연막(4) 및 구리(2)에 데미지가 관찰되었다.따라서, 3F, 3G, 3H, 및 3I의 세정액은, 저유전율 층간절연막, 및 구리배선의 데미지를 억제하면서, 하드마스크, 오가노실록산계 박막, 드라이에칭 잔사 및 포토레지스트를 제거하는 것이 불충분하거나, 산을 첨가하면 구리배선에 데미지를 주거나, 티탄첨가에 의한 과산화수소의 안정성이 불충분하였다(표 4).(비교예 10)과산화수소 17질량%, 수산화칼륨 0.2질량%, 1,3-프로판디아민 0.1질량%, 디에틸렌트리아민펜타(메틸렌포스폰산) 0.0005질량%, 및 물 82.6995질량%를 포함한 수용액(표 3의 세정액(3J))을 이용하여, 도 1에 나타낸 반도체소자를 세정하였다.  표 4에 세정조건과 평가결과를 나타냈다.  하드마스크(5), 오가노실록산계 박막(6), 드라이에칭 잔사(8) 및 포토레지스트(7)는 제거되었다.  저유전율 층간절연막(4)에는 데미지는 관찰되지 않았지만, 구리(2)에 데미지가 관찰되었다.  산을 첨가한 세정액을 이용한 경우는 구리(2)에 데미지가 관찰되고, 세정액에 티탄을 첨가한 경우에는 과산화수소의 분해가 컸다.(비교예 11)과산화수소 17질량%, 수산화칼륨 0.2질량%, 암모니아 0.04질량%, 디에틸렌트리아민펜타(메틸렌포스폰산) 0.0005질량%, 및 물 82.7595질량%를 포함한 수용액(표 3의 세정액(3K))을 이용하여, 도 1에 나타낸 반도체소자를 세정하였다.  표 4에 세정조건과 평가결과를 나타냈다.  하드마스크(5), 오가노실록산계 박막(6), 드라이에칭 잔사(8) 및 포토레지스트(7)는 제거되었다.  저유전율 층간절연막(4)에는 데미지는 관찰되지 않았지만, 구리(2)에 데미지가 관찰되었다.  산을 첨가한 세정액을 이용한 경우는 구리(2)에 데미지가 관찰되고, 세정액에 티탄을 첨가한 경우에는 과산화수소의 분해가 컸다.(비교예 12)과산화수소 17질량%, 수산화칼륨 0.2질량%, 2-(메틸아미노)에탄올 0.2질량%, 디에틸렌트리아민펜타(메틸렌포스폰산) 0.0005질량%, 및 물 82.5995질량%를 포함한 수용액(표 3의 세정액(3L))을 이용하여, 도 1에 나타낸 반도체소자를 세정하였다.  표 4에 세정조건과 평가결과를 나타냈다.  하드마스크(5), 오가노실록산계 박막(6), 드라이에칭 잔사(8) 및 포토레지스트(7)는 제거되었다.  저유전율 층간절연막(4)에는 데미지는 관찰되지 않았지만, 구리(2)에 데미지가 관찰되었다.  산을 첨가한 세정액을 이용한 경우는 구리(2)에 데미지가 관찰되고, 세정액에 티탄을 첨가한 경우에는 과산화수소의 분해가 컸다.[표 1][표 2][표 3][표 4][부호의 설명]1: 배리어 메탈2: 구리 혹은 구리합금배선3: 배리어 절연막4: 저유전율 층간절연막5: 하드마스크6: 오가노실록산계 박막7: 변질 포토레지스트8: 드라이에칭 잔사